ОРГАНИЧЕСКИЙ/НЕОРГАНИЧЕСКИЙ КОМПОЗИТНЫЙ СЕПАРАТОР И ЭЛЕКТРОХИМИЧЕСКОЕ УСТРОЙСТВО, ЕГО СОДЕРЖАЩЕЕ

1. Органический/неорганический композитный сепаратор, который включает в себя пористую подложку, имеющую множество пор; и пористый слой покрытия, образованный на по меньшей мере одной поверхности пористой подложки множеством неорганических частиц и связующим полимером,
причем связующий полимер представляет собой сополимер, включающий:
(a) первое мономерное звено, имеющее краевой угол смачивания каплей воды в интервале от 0 до 49°; и
(b) второе мономерное звено, имеющее краевой угол смачивания каплей воды в интервале от 50 до 130°.
2. Органический/неорганический композитный сепаратор по п.1, в котором первое мономерное звено имеет краевой угол смачивания каплей воды в интервале от 5 до 30°, а второе мономерное звено имеет краевой угол смачивания каплей воды в интервале от 70 до 120°.
3. Органический/неорганический композитный сепаратор по п.1, в котором первое мономерное звено имеет молярное отношение в интервале от 1 до 20 мол.% в расчете на весь сополимер.
4. Органический/неорганический композитный сепаратор по п.1, в котором сополимер имеет краевой угол смачивания каплей воды в интервале от 30 до 80°.
3
5. Органический/неорганический композитный сепаратор по п.1, в котором первое мономерное звено представляет собой мономерное звено, имеющее по меньшей мере одну функциональную группу, выбранную из группы, состоящей из OH, COOH, МАН (малеиновый ангидрид) и SOH, а второе мономерное звено представляет собой мономерное звено, имеющее по меньшей мере одну функциональную группу, выбранную из группы, состоящей из F, Cl, CN, акрилата, ацетата и сложного эфира.
6. Органический/неорганический композитный сепаратор по п.1, в котором сополимер представляет собой сополимер, выбранный из группы, состоящей из сополимера акрилонитрила и малеинового ангидрида, сополимера акрилонитрила и винилового спирта, сополимера цианоэтилена и винилового спирта, сополимера цианоэтилена и целлюлозы, сополимера цианоэтилена и сахарозы, сополимера акрилонитрила и акриловой кислоты, сополимера акрилонитрила и безводной малеиновой кислоты, сополимера акрилата и акриловой кислоты и сополимера акрилата и безводной малеиновой кислоты.
7. Органический/неорганический композитный сепаратор по п.1, в котором пористый слой покрытия имеет усилие отслаивания 5 гс/см или выше.
8. Органический/неорганический композитный сепаратор по п.1, в котором неорганические частицы имеют размер в интервале от 0,001 до 10 мкм.
9. Органический/неорганический композитный сепаратор по п.1, в котором неорганические частицы выбраны из группы, состоящей из неорганических частиц, обладающих диэлектрической постоянной 5 или выше, неорганических частиц, обладающих способностью к переносу ионов лития, или их смесей.
3
3
1-x
x
1-y
y
3
3
2/3
3
3
2
3
2
2
2
2
2
3
2
3
2
10. Органический/неорганический композитный сепаратор по п.9, в котором неорганическая частица, обладающая диэлектрической постоянной 5 или выше, представляет собой неорганическую частицу, выбранную из группы, состоящей из BaTiO, Pb(Zr,Ti)O (PZT), PbLaZrTiO (PLZT), PB(MgNb)O-PbTiO (PMN-PT), оксида гафния (HfO), SrTiO, SnO, CeO, MgO, NiO, CaO, ZnO, ZrO, SiO, YO, AlO, SiC и TiO.
3
3
1-x
x
1-y
y
3
3
2/3
3
3
2
11. Органический/неорганический композитный сепаратор по п.10, в котором неорганическая частица, обладающая диэлектрической постоянной 5 или выше, представляет собой пьезоэлектрическую неорганическую частицу, выбранную из группы, состоящей из BaTiO, Pb(Zr,Ti)O (PZT), PbLaZrTiO (PLZT), PB(MgNb)O-PbTiO (PMN-PT) и оксида гафния (HfO).
3
4
x
y
4
3
x
y
z
4
3
x
y
x
y
3
x
y
z
w
x
y
2
x
y
z
2
5
x
y
z
12. Органический/неорганический композитный сепаратор по п.9, в котором неорганическая частица, обладающая проводимостью по ионам лития, представляет собой неорганическую частицу, выбранную из группы, состоящей из фосфата лития (LiPO), фосфата лития-титана (LiTi(PO), 0 < x < 2, 0 < y < 3), фосфата лития-алюминия-титана (LiAlTi(PO), 0 < x < 2, 0 < y < l, 0 < z < 3), стекла типа (LiAlTiP)O (0 < x < 4, 0 < y < 13), титаната лития-лантана (LiLaTiO, 0 < x < 2, 0 < y < 3), тиофосфата лития-германия (LiGePS, 0 < x < 4, 0 < y < 1, 0 < z < 1, 0 < w < 5), нитридов лития (LiN, 0 < x < 4, 0 < y < 2), стекла типа SiS (LiSiS, 0 < x < 3, 0 < y < 2, 0 < z < 4) и стекла типа PS (LiPS, 0 < x < 3, 0 < y < 3, 0 < z < 7).
13. Органический/неорганический композитный сепаратор по п.1, в котором массовое соотношение неорганических частиц и связующего полимера находится в интервале от 50:50 до 99:1.
14. Органический/неорганический композитный сепаратор по п.1, в котором пористый слой покрытия имеет толщину от 0,01 до 20 мкм, размер пор от 0,001 до 10 мкм и пористость от 10 до 90%.
15. Органический/неорганический композитный сепаратор по п.1, в котором пористая подложка представляет собой полиолефиновую пористую подложку.
16. Органический/неорганический композитный сепаратор по п.1, в котором полиолефиновая пористая подложка образована с использованием полимера, выбранного из группы, состоящей из полиэтилена, полипропилена, полибутилена и полипентена.
17. Органический/неорганический композитный сепаратор по п.1, в котором пористая подложка имеет толщину от 5 до 50 мкм, размер пор от 0,01 до 50 мкм и пористость от 10 до 95%.
18. Электрохимическое устройство, включающее в себя катод, анод и сепаратор, расположенный между катодом и анодом, причем сепаратор представляет собой органический/неорганический композитный сепаратор, охарактеризованный в любом из пп.1 - 17.
19. Электрохимическое устройство по п.18, причем этим электрохимическим устройством является литиевая вторичная батарея.